(57)【特許請求の範囲】
【請求項１】
圧縮成形によって成形品を成形するための材料となる環状のゴム生地の製造方法において、
押し出し機によって、ゴム生地を紐状に押し出す第１工程と、
押し出される紐状のゴム生地を多重に巻いていく第２工程と、
紐状に押し出されるゴム生地を切断して、押し出し機から押し出される紐状のゴム生地と、多重に巻かれたゴム生地とを切り離す第３工程と、
を備え、
第１工程において紐状に押し出されるゴム生地の外径寸法は、成形品の線径よりも細く設定されると共に、
第２工程においては、紐状のゴム生地を多重に巻く際の径と巻き数が予め定められていることを特徴とする環状のゴム生地の製造方法。
【請求項２】
第２工程においては、軸心を中心として回転可能に設けられた芯棒に、紐状のゴム生地を巻いていくことを特徴とする請求項１に記載の環状のゴム生地の製造方法。
【請求項３】
第３工程においては、前記芯棒が予め設定した回転数分だけ回転した時点で、紐状のゴム生地を切断することを特徴とする請求項２に記載の環状のゴム生地の製造方法。
【発明の詳細な説明】
【技術分野】
【０００１】
本発明は、圧縮成形に用いる環状のゴム生地の製造方法に関するものである。
【背景技術】
【０００２】
環状のゴム成形品を圧縮成形によって成形する場合、環状のゴム生地を材料として用いるのが一般的である。この環状のゴム生地の製造方法の従来例を、図５及び図６を参照して説明する。図５は従来例に係る押し出し機の口金付近を示す斜視図である。図６は従来例に係る押し出し機の口金付近の断面図である。
【０００３】
従来、押し出し機の出口に取り付ける口金として、押し出されるゴム生地が環状となるように、ゴム生地が押し出される孔の中央に芯金２０１を有する特殊な口金２００を用いた方法が知られている。このような特殊な口金２００を用いることにより、押し出し機によって、ゴム生地１００が筒状に押し出される。そして、適時、カッター３００により切断することによって、環状のゴム生地１００が得られる。なお、図６において、矢印Ｚはゴム材料が流れる方向を示している。また、図５及び図６中の矢印Ｙは、ゴム生地１００を切断する際のカッター３００の移動方向を示している。
【０００４】
ここで、圧縮成形によって成形されるゴム成形品の品質を維持するためには、圧縮成形機に入れる環状のゴム生地の重量が一定となるように管理する必要がある。すなわち、重量が所望量よりも軽すぎるとゴム生地不足で欠陥が生じ、重すぎると歩留まりが悪くなるからである。そこで、上記のように構成される押し出し機においては、ゴム生地の押し出し速度とカッター３００による切断タイミングによって、環状のゴム生地の重量を制御している。
【０００５】
しかしながら、上記のように構成される押し出し機においては、ゴム生地が筒状に押し出されるため、単位時間当たりに押し出されるゴム生地の量は多くなる。そのため、ゴム生地の押し出し速度や切断タイミングの誤差に応じた、環状のゴム生地の重量誤差が大きくなり易く、重量の制御が難しいという問題がある。特に、環状のゴム生地のサイズ（内径及び外径）が大きくなればなるほど、重量の制御が難しくなる。従って、環状のゴム生地の重量が不安定となり易く、最終製品であるゴム成形品の品質の維持が難しくなる原因にもなっていた。また、これに伴って、環状のゴム生地の重量が一定の範囲内に収まっているか否かを確認するために、高頻度の抜き取り検査が必須となり、管理の手間がかかる原因ともなっていた。
【０００６】
また、最終製品であるゴム成形品に応じて、その材料となる環状のゴム生地の大きさ（内径及び外径）が異なるため、複数種類の口金が必要となっていた。勿論、環状のゴム生地のサイズを変更する度に、押し出し機に取り付ける口金を交換する手間もかかっていた。
【０００７】
また、環状のゴム生地を得るために、筒状のゴム生地を切断する場合には、切断の際に、環状のゴム生地が変形し易く、つぶれてしまったり、８の字に変形してしまったりする。そのため、圧縮成形機に入れる際に、形を整える手間もかかっていた。
【０００８】
なお、関連する技術としては、特許文献１，２，３に開示されたものがある。
【先行技術文献】
【特許文献】
【０００９】
【特許文献１】特許第３８７３４７１号公報
【特許文献２】特開平４−１０３３２７号公報
【特許文献３】特開２００６−６２１８４号公報
【発明の概要】
【発明が解決しようとする課題】
【００１０】
本発明の目的は、重量の制御が容易で、かつサイズ変更に対する対応が容易な環状のゴム生地の製造方法を提供することにある。
【課題を解決するための手段】
【００１１】
本発明は、上記課題を解決するために以下の手段を採用した。
【００１２】
すなわち、本発明の環状のゴム生地の製造方法は、
圧縮成形によって成形品を成形するための材料となる環状のゴム生地の製造方法において、
押し出し機によって、ゴム生地を紐状に押し出す第１工程と、
押し出される紐状のゴム生地を多重に巻いていく第２工程と、
紐状に押し出されるゴム生地を切断して、押し出し機から押し出される紐状のゴム生地と、多重に巻かれたゴム生地とを切り離す第３工程と、
を備え、
第１工程において紐状に押し出されるゴム生地の外径寸法は、成形品の線径よりも細く設定されると共に、
第２工程においては、紐状のゴム生地を多重に巻く際の径と巻き数が予め定められていることを特徴とする。
【００１３】
本発明の製造方法によれば、紐状に押し出されるゴム生地を多重に巻くことによって、所望サイズ（内径及び外径）の環状のゴム生地が得られる。そのため、環状のゴム生地のサイズに関係なく、単位時間当たりに押し出されるゴム生地の量を少なくすることができる。また、多重に巻く際の径と巻き数によって、所望のサイズの環状のゴム生地を得ることができる。従って、環状のゴム生地のサイズに対応させて複数種類の口金を必要とすることはなく、１種類の口金であらゆるサイズの環状のゴム生地を製造することができる。これに伴い、環状のゴム生地のサイズを変更する場合に、口金を交換する必要もない。更に、紐状のゴム生地を切断するため、切断部が変形したとしても、環状のゴム生地全体の形状には何ら影響を与えない。従って、筒状のゴム生地を切断したものに比べて、環状のゴム生地の変形が生じにくく、圧縮成形機に入れる際に形を整える作業負担も減る。
【００１４】
第２工程においては、軸心を中心として回転可能に設けられた芯棒に、紐状のゴム生地を巻いていくとよい。
【００１５】
これにより、所望のサイズの環状のゴム生地における内径寸法と略等しい外径を有する芯棒を用いることによって、所望サイズの環状のゴム生地を簡単に得ることができる。
【００１６】
第３工程においては、前記芯棒が予め設定した回転数分だけ回転した時点で、紐状のゴム生地を切断するとよい。
【００１７】
こうすることで、回転数の制御によって、紐状に押し出されるゴム生地の長さ（紐の長さ）を制御することができる。
【発明の効果】
【００１８】
以上説明したように、本発明によれば、重量の制御を容易に行うことができ、かつサイズ変更に対しても容易に対応することができる。
【図面の簡単な説明】
【００１９】
【図１】図１は圧縮成形工程説明図である。
【図２】図２は本発明の実施例に係る環状のゴム生地の製造方法に用いる製造機器の概略構成図である。
【図３】図３は本発明の実施例に係る環状のゴム生地の製造方法に用いる押し出し機の口金の模式的断面図である。
【図４】図４は本発明の実施例に係る製造方法によって製造される環状のゴム生地の概略図である。
【図５】図５は従来例に係る押し出し機の口金付近を示す斜視図である。
【図６】図６は従来例に係る押し出し機の口金付近の断面図である。
【発明を実施するための形態】
【００２０】
以下に図面を参照して、この発明を実施するための形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００２１】
（実施例）
＜圧縮成形＞
本発明の実施例に係る環状のゴム生地の製造方法の説明に先立ち、図１を参照して、圧縮成形について簡単に説明する。ここでは、Ｏリングを圧縮成形によって成形する場合を例に説明する。
【００２２】
まず、下型２１と上型２２とからなる金型を開いた状態で、下型２１のキャビティ２１ａに成形材料である環状のゴム生地１０を入れる（図１（ａ））。そして、型を閉じ（同図（ｂ））、一定時間、高圧下で加熱する（同図（ｃ））。これにより、未加硫状態のゴム生地１０が加硫されてキャビティの形状に賦形され硬化する。その後、型を開いて（同図（ｄ））、成形品１５を取り出す（同図（ｅ））。その後、バリの除去作業などの仕上げ工程を経て、最終製品であるＯリングが得られる。
【００２３】
＜環状のゴム生地の製造方法＞
図２及び図３を参照して、本発明の実施例に係る環状のゴム生地１０の製造方法について説明する。図２はゴム生地１０を製造するための機器の概略構成を示したものである。本実施例に係る製造方法に用いる製造機器は、押し出し機３０と、押し出し機３０の出口に取り付けられている口金３１付近に配置されているカッター４０と、モータ５０と、モータ５０によって回転する芯棒６０とを備えている。
【００２４】
押し出し機３０は、ゴム材料が流動する流路となる中空部を有する略円筒形状の胴体部３０ａを備えており、その先端には、口金３１が取り付けられている。この口金３１には、ゴム材料が流動する流路となる貫通孔３１ａが設けられている。この貫通孔３１ａは、先端（出口側）に向かうにつれて小径となるテーパ面で構成された部分を備えており、その先端部分の口径は非常に小さくなっている。このように構成される押し出し機３０によって、極細の紐状のゴム生地１１を押し出すことができる。
【００２５】
口金３１の付近には、カッター４０が配置されている。このカッター４０を図２中矢印Ｘ方向に移動させることによって、紐状に押し出されるゴム生地１１を、所望のタイミングで切断することができる。
【００２６】
押し出し機３０の下方には、紐状に押し出されるゴム生地１１を巻き取るための芯棒６０が配置されている。この芯棒６０は、モータ５０によって、その軸心を中心として、図２中矢印Ｒ方向に回転するように構成されている。なお、芯棒６０は円柱状のもの（内部中実のもの）を用いてもよいし、円筒状のもの（内部中空のもの）を用いてもよい。
【００２７】
以上のように構成される製造機器を用いて、環状のゴム生地１０を製造する手順を説明する。まず、押し出し機３０によって、紐状にゴム生地１１を押し出す（第１工程）。これにより、一定の外径を有する紐状のゴム生地１１が押し出される。この紐状に押し出されるゴム生地１１を、モータ５０によって回転する芯棒６０に巻き付けていく（第２工程）。そして、予め設定した回転数だけ芯棒６０が回転した時点で、カッター４０によって、紐状のゴム生地１１を切断する（第３工程）。その後、芯棒６０から巻き取られたゴム生地を引き抜くことによって、環状のゴム生地１０が得られる。
【００２８】
図４は、以上の製造工程によって得られた環状のゴム生地１０の概略図である。なお、図４（ａ）は上面から見た概略図であり、同図（ｂ）は同図（ａ）中のＡＡ断面図である。
【００２９】
この図から明らかなように、本実施例に係る製造方法によって得られる環状のゴム生地１０は、紐状のゴム生地１１が多重に巻かれることによって構成される。
【００３０】
＜本実施例に係る製造方法の優れた点＞
以上のように、本実施例に係る製造方法によれば、紐状に押し出されるゴム生地１１を多重に巻くことによって、所望サイズ（内径及び外径）の環状のゴム生地１０を得ることができる。そのため、環状のゴム生地１０のサイズに関係なく、単位時間当たりに押し出されるゴム生地の量を少なくすることができる。従って、筒状に押し出されるゴム生地を切断する方法の場合に比べて、環状のゴム生地１０の重量の精度を高めることができる。ひいては、圧縮成形によって得られる最終製品の品質を安定させることができる。また、環状のゴム生地１０の重量の精度を高めることが可能となるため、例えば、従来のような高頻度の抜き取り検査が不要となり、ゴム生地の重量の管理負担を軽減させることが可能となる。
【００３１】
また、本実施例に係る製造方法によれば、紐状のゴム生地１１を多重に巻く際の径と巻き数によって、所望のサイズの環状のゴム生地１０を得ることができる。従って、環状のゴム生地のサイズに対応させて複数種類の口金を必要とすることはなく、１種類の口金であらゆるサイズの環状のゴム生地を製造することができる。これに伴い、環状のゴム生地のサイズを変更する場合に、口金を交換する必要もない。また、所望の環状のゴム生地１０のサイズが大きな場合であっても、押し出し機３０自体を大きくする必要もない。従って、小型の製造機器であっても、大サイズの環状のゴム生地１０を製造することができる。このように、本実施例に係る製造方法は、大サイズの環状のゴム生地１０を製造する場合に非常に有効である。
【００３２】
また、環状のゴム生地１０を製造するための機器を小型化できることから、当該機器を圧縮成形機の近くに設置することも容易となる。そのため、環状のゴム生地１０の製造から最終製品である成形品を成形するまでの一連の工程を狭いスペース内で行うことが可能となり、生産性を向上させることができる。
【００３３】
更に、本実施例に係る製造方法の場合には、紐状のゴム生地１１を切断するため、切断部が変形したとしても、環状のゴム生地１０全体の形状には何ら影響がない。従って、筒状のゴム生地を切断したものに比べて、環状のゴム生地１０の変形が生じにくく、圧縮成形機に入れる際に形を整える作業負担も減る。
【００３４】
また、本実施例に係る製造方法においては、紐状のゴム生地１１を多重に巻く際に、環状のゴム生地１０が所望の内径となるために、軸心を中心として回転可能に設けられた芯棒６０に、紐状のゴム生地１１を巻いていく手法を採用している。これにより、所望のサ
イズの環状のゴム生地１０における内径寸法と略等しい外径を有する芯棒６０を用いることによって、所望サイズの環状のゴム生地１０を簡単に得ることができる。なお、環状のゴム生地１０のサイズ（内径寸法）を変更する場合には、所望の外径の芯棒６０に交換するだけでよいので、従来のように口金を交換する場合に比して、交換作業は容易である。また、各種サイズの環状のゴム生地１０に対応するために、外径の異なる複数種類の芯棒６０を用意しておく必要があるものの、複数種類の口金を用意する場合に比べて、コストを抑制できることは言うまでもない。
【００３５】
また、本実施例に係る製造方法においては、芯棒６０が予め設定した回転数分だけ回転した時点で、紐状のゴム生地１１を切断するようにしている。このように、芯棒６０の回転数の制御によって、紐状に押し出されるゴム生地１１の長さ（紐の全長）を制御することができる。このとき、紐状に押し出されるゴム生地１１の外径は一定であるので、ゴム生地１１の長さによって、環状のゴム生地１０の重量を制御することができる。
【００３６】
＜具体例＞
上記の製造方法を採用した具体例を説明する。この具体例は、最終製品であるアクリルゴムからなるＯリング（内径が１０３．６ｍｍ，線径が３．１０ｍｍ）を、圧縮成形により成形するための材料となる環状のゴム生地１０を製造する場合の例である。このＯリングの生地重量を６ｇとし、重量の公差を１０％以内とする場合、生地重量を５．７ｇ以上６．３ｇ以下とする必要がある。また、圧縮成形機に適切に入れることができるように、環状のゴム生地１０の内径寸法は１００ｍｍとした。より具体的には、外径寸法が１００ｍｍの芯棒６０によって、紐状のゴム生地１１を巻き取るようにした。
【００３７】
押し出し機３０に取り付ける口金３１として、貫通孔３１ａにおける先端の小径部分の寸法が、長さ１０ｍｍ，内径１ｍｍのものを用いた。この口金３１を取り付けた押し出し機３０によって、紐状にゴム生地１１を押し出すことにより、紐状のゴム生地１１の外径寸法を、約１．５ｍｍに保つことができた。この場合、環状のゴム生地１０の重量を６ｇとするためには、紐状のゴム生地１１の長さを２５９２ｍｍとする必要があり、外径寸法が１００ｍｍの芯棒６０によって８．３周分巻き取る必要がある。つまり、紐状のゴム生地１１を８．３重巻きにする必要がある。そして、上記の通り、重量公差を１０％以内に収めるためには、紐状のゴム生地１１の長さ寸法も公差１０％以内に収める必要がある。すなわち、紐状のゴム生地１１の長さを２５９２ｍｍ±１２９ｍｍにする必要がある。
【００３８】
しかしながら、±１２９ｍｍという公差は、比較的ラフな公差であり、切断するタイミングの精度をそれほど高くする必要がない。つまり、同じサイズのＯリングについて、従来例のように筒状に押し出されるゴム生地を切断する場合には、１ｍｍ以下の公差での管理が必要であった。これに対して、本実施例に係る製造方法によれば、上記の通り、数十ｍｍ以上の公差で済む。従って、重量の管理が容易となり、従来のような高頻度の抜き取り検査も不要とすることができる。
【００３９】
以上のような製法によって得られた環状のゴム生地１０を用いて圧縮成形を行うことで、最終成形品であるＯリングの品質を安定させることができた。
【００４０】
＜その他＞
上記実施例に係る製造方法により得られる環状のゴム生地１０は、Ｏリングを圧縮成形により成形するための材料に限らず、各種環状のゴム製品（オイルシールやパッキン）を圧縮成形するための材料として適用できることは言うまでもない。
【００４１】
また、上記実施例においては、紐状のゴム生地１１を多重に巻く際に、環状のゴム生地１０が所望の内径となるために、芯棒６０に、紐状のゴム生地１１を巻いていく手法を採
用する場合を示した。しかしながら、環状のゴム生地１０を所望の内径にするための手法としては、これに限られることはない。例えば、押し出し機３０の下方に、平面方向に移動可能、かつその位置制御が可能なテーブルを設置して、このテーブルを旋回させることで、所望サイズの環状のゴム生地１０を得ることができる。また、押し出し機３０を旋回可能に構成することで、押し出し機３０を旋回させながら床面に紐状のゴム生地１１を垂らしていくことによっても、所望サイズの環状のゴム生地１０を得ることできる。
【符号の説明】
【００４２】
１０  （環状の）ゴム生地
１１  （紐状の）ゴム生地
１５  成形品
２１  下型
２１ａ  キャビティ
２２  上型
３０  押し出し機
３０ａ  胴体部
３１  口金
３１ａ  貫通孔
４０  カッター
５０  モータ
６０  芯棒
【図１】
0005446560.tif 000002
【図２】
0005446560.tif 000003
【図３】
0005446560.tif 000004
【図４】
0005446560.tif 000005
【図５】
0005446560.tif 000006
【図６】
0005446560.tif 000007